(57)【特許請求の範囲】
【請求項１】
一般式（Ｉ）又は（ＩＩＩ）で示される化合物、その塩、又はそれらの混合物。
【化１】
0005777740.tif 000024
（式（Ｉ）中、
Ｘ１はＨ又はＣＯ２Ｈであり、
Ｘ２はＯＨ、又は０〜２個のスルホン酸置換基を持つフェニル基で、前記スルホン酸置換基はベンゼン環上の任意の場所に位置してよく、
Ｘ２がＯＨである場合は、Ｘ１はＨであり、
Ｘ２が０〜２個のスルホン酸置換基を持つフェニル基である場合は、Ｘ１はＨ又はＣＯ２Ｈであり、
ｎは０〜２の整数である。）
【化２】
0005777740.tif 000025
（式（ＩＩＩ）中、ｎおよびｍは、それぞれ０〜２の整数である。）
【請求項２】
前記ｎおよびｍは、それぞれ１〜２の整数であることを特徴とする請求項１記載の化合物。
【請求項３】
前記一般式（Ｉ）又は（ＩＩＩ）化合物の塩は、Ｌｉ＋、Ｎａ＋、Ｋ＋、ＮＨ４＋、又は有機アンモニウム塩Ｎ＋Ｒ１Ｒ２Ｒ３Ｒ４のいずれかのカチオン塩であり、但し、Ｒ１、Ｒ２、Ｒ３、Ｒ４はそれぞれ同一又は異なってもよく、Ｈ、Ｃ１−１８アルキル基、シクロヘキシル、ＣＨ２ＣＨ２ＯＨ、ＣＨ（ＣＨ３）ＣＨ２ＯＨ、又はベンジルであることを特徴とする請求項１記載の化合物。
【請求項４】
請求項１記載の一般式（Ｉ）又は（ＩＩＩ）で示される化合物、その塩、又はそれらの混合物を調製する方法であって、
（１）中間体式（Ｖ）化合物
【化３】
0005777740.tif 000026
（式Ｖ中、Ｒ５はＣ１−Ｃ４アルキルである。）
を、次の合成手順、即ち：
一般式（ＩＶ）又は（ＩＶ’）の化合物を原料として、有機溶剤中に、温度１００℃〜２５０℃において、２〜１０時間、一般式（ＩＶ）又は（ＩＶ’）の化合物をベンゾイル酢酸エステル：
【化４】
0005777740.tif 000027
と環化反応をさせ、次式：
【化５】
0005777740.tif 000028
に従って、中間体式（Ｖ）化合物を形成し、
環化反応が終了した後、反応系を冷却し、式（Ｖ）の化合物を固体状態で液体反応系から析出し、ろ過して固体中間体（Ｖ）化合物を獲得し、但し、前述の有機溶媒は、１００〜３００℃の沸点を有し、反応原料（ＩＶ）又は（ＩＶ’）の一部又は全部を溶解できる有機溶剤である、中間体式（Ｖ）化合物の合成工程と；
（２）５−３０％のＳＯ３を含む発煙硫酸（ＳＯ３・Ｈ２ＳＯ４）又はクロロスルホン酸を用いて、温度１０℃〜１２０℃の条件において、中間体（Ｖ）化合物に対してスルホン化を行い、同時に分解反応を起こして一種又は多種の式（Ｉ）化合物と一種の又は多種の式（ＩＩＩ）化合物を含む混合物を生成し、但し、反応時間は２〜４時間である、スルホン化および分解工程と；
（３）塩を用いて手順（２）で獲得した混合物に対して塩析を行い、一種又は多種の式（Ｉ）化合物の塩および一種又は多種の式（ＩＩＩ）化合物の塩を含む混合塩を形成し、但し、塩析に用いられる塩は、無機塩であり、前記無機塩は、塩化アンモニウム、塩化ナトリウム又は塩化リチウムから選ばれる、塩析工程と；
（４）逆相イオン対クロマトグラフィーを採用し、混合塩から各式（Ｉ）と式（ＩＩＩ）化合物の塩を分離し、分離して獲得した化合物の塩に対して脱塩を行うことで、それぞれ式（Ｉ）と（ＩＩＩ）化合物を獲得する分離工程と；
を含む調製方法。
【請求項５】
手順（１）において、環化反応が終了して反応系を冷却する時に、反応系を０〜５０℃まで冷却することを特徴とする請求項４記載の方法。
【請求項６】
手順（１）において、環化反応で使用する有機溶剤は、トルエン、ジメチルベンゼン又はその異性体もしくはその異性体の混合物、トリメチルベンゼン又はその異性体もしくはその異性体の混合物、ジエチルベンゼン又はその異性体もしくはその異性体の混合物、トリエチルベンゼン又はその異性体もしくはその異性体の混合物、石油エーテル、エチレングリコールジメチルエーテル、エチレングリコールジエチルエーテル、エチレングリコールジプロピルエーテル、エチレングリコールジブチルエーテル、１，２−プロピレングリコールジメチルエーテル、１，２−プロピレングリコールジエチルエーテル、１，２−プロピレングリコールジプロピルエーテル、１，２−プロピレングリコールジブチルエーテル、ジエチレングリコールジメチルエーテル、ジエチレングリコールジエチルエーテル、ジエチレングリコールジプロピルエーテル、ジエチレングリコールジブチルエーテル、クロロベンゼン、ジクロロベンゼン又はその異性体もしくはその異性体の混合物、ジメチルスルホキシド、ジメチルフォルムアミド、Ｎ−メチルピロリドン、スルホラン又は上記の溶剤の混合物のいずれか一つ又は複数であることを特徴とする請求項４記載の方法。
【請求項７】
前記有機溶剤は、ジメチルベンゼン、ジエチルベンゼン、トリメチルベンゼン、クロロベンゼン、ジクロロベンゼン、ニトロベンゼン、ＤＭＳＯ、ＤＭＦ又はそれらの混合物のいずれか一つであることを特徴とする請求項６記載の方法。
【請求項８】
手順（１）において、反応系を冷却する時又は冷却した後、中間体（Ｖ）化合物の析出を促進するために反応系に中間体（Ｖ）化合物に対して溶解性の低い、沸点３０℃−１５０℃の低沸点有機溶剤を加え、
前記沸点の低い有機溶剤を、メタノール、エタノール、プロパノール、イソプロピルアルコール、アセトン、アセトニトリル、石油エーテル、シクロヘキサン又はそれらの混合物のいずれか一つとすることを特徴とする請求項４、５または６記載の方法。
【請求項９】
手順（１）の環化反応において、反応を促進するために、炭酸ナトリウム、炭酸水素ナトリウム、炭酸カリウム、炭酸水素カリウム、炭酸リチウム、炭酸水素リチウム、炭酸アンモニウム、炭酸水素アンモニウム、リン酸ナトリウム、リン酸水素ジナトリウム、燐酸カリウム、リン酸水素二カリウム、燐酸アンモニウム、リン酸水素二アンモニウム、燐酸リチウム、リン酸水素二リチウム、酢酸ナトリウム、酢酸カリウム、酢酸リチウム、酢酸アンモニウム、蓚酸ナトリウム、蓚酸カリウム、蓚酸リチウム、蓚酸アンモニウム、水酸化ナトリウム、水酸化カリウム、水酸化アルミニウム又は水酸化リチウムのいずれか一つ又は複数のアルカリ性物質を加えることを特徴とする請求項４、５または６記載の方法。
【請求項１０】
前記インクは印刷用インク又は塗布用インク又はインクジェット用インクであり、このうちインクジェット用インクは、水性又は溶媒もしくは水性溶媒のインクジェット用インクであることを特徴とする請求項１、２または３記載の化合物又はその塩もしくはそれらの混合物を含む一種のインク。
【請求項１１】
１−２０ｗｔ％の請求項１、２または３記載の化合物、その塩又はそれらの混合物、５−５０ｗｔ％の水溶性の有機溶剤、３０−９４ｗｔ％の水を含み、但し、総重量を基準に、前記各成分の含有量の合計が１００％であり、前記水溶性を持つ有機溶剤が、エタノール、プロパノール、イソプロピルアルコール、エチレングリコール、ジエチレングリコール、トリエチレングリコール、グリセリン、グリコールモノブチルエーテル、ジエチレングリコールモノブチルエーテル、トリエチレングリコールモノブチルエーテル、プロピレングリコール、ブタンジオール、ペンタンジオール、ヘキサンジオール、ジグリセリン、２−ピロリドンおよびＮ−メチル−２−ピロリドンのいずれか一つ又は複数であることを特徴とするインクジェット用水性インク組成物。
【請求項１２】
請求項１、２または３記載の化合物又はその塩もしくはそれらの混合物を含む一種の塗料、ペンキ、レーザープリンター用トナー又はマーカー。
【請求項１３】
インク、塗料、ペンキ、レーザープリンター用トナー、マーカー、織物、ガラス、セラミックス又はポリマー用の着色剤として用いられることを特徴とする請求項１、２または３記載の化合物、その塩又はそれらの混合物の用途。
【発明の詳細な説明】
【技術分野】
【０００１】
本発明は、一種の新しいアントラセンピリドンスルホン酸化合物およびその調製方法と用途、特にカルボニル化合物を有するアントラセンピリドンスルホン酸化合物又はその塩もしくはその混合物、およびマゼンタ着色剤として用途に関わる。
【背景技術】
【０００２】
数々のカラー記録方式の中で、インクジェット印刷は最も典型的なものの一つとして知られている。これまでに既にさまざまなインクジェット方法が開発されており、そのほとんどは、噴出されたインクの液体粒を記録媒体（紙、フィルム、織物等）に付着させて記録を実現するものである。インクヘッドが記録媒体と接触しないため、低騒音で、しかもコンパクト化、高速化、カラー化しやすい特徴があることから、ここ数年著しい発展を遂げている。
【０００３】
従来のインクは以下のように調製されている。水溶性染料を水媒体に溶かし、先端部がインクによって詰まるのを防ぐ水溶性有機溶剤を加え、万年筆や筆用のインクを調製する。従来のインクと違って、インクジェット用インクは主に高精度の画像の印刷に使用されており、ヘッド詰まりしない、記録媒体における優れた乾燥性、低浸透性、安定した保存性等が求められる。また、インクジェット用インクで印刷された画像は、優れた耐水性、耐光性、耐湿性、耐オゾン性、溶解性を有することと、これらの性能が長持ちすることが求められる。
【０００４】
インクジェットプリンターの形がコンパクトプリンターから産業用の大型プリンターに発展するにつれ、より高い耐水性、耐湿性、耐光性および耐ガス性が求められるようになった。このうち、耐水性の場合、通常、基材表面にポーラスシリコン酸化物、陽イオン重合体、アルミナゾル又は特殊セラミックスを吸着できるため、染料をこれらの有機又は無機微粒子およびＰＶＡ樹脂等とともに紙表面に塗布することにより、耐水性を大幅に改善することができる。耐光性について、イエロー、マゼンタ、シアン、ブラックの四原色のうち、マゼンタ色の耐光性が最も弱く、画質に著しく影響を及ぼすため、いかにしてマゼンタ染料の耐光性を改善するかが大きな課題となっている。耐湿性の場合、印刷した画像を高湿度環境の中で保存する場合は、記録媒体の染料に対してより高い耐浸透性が求められる。染料に浸透が発生し、特に写真等の高い混色性が求められる場合は、画質が著しく低下する恐れがある。しかしながら、耐水性よりも、インクジェットインク画像の耐光性、耐湿性、耐オゾン性および溶解性の改善を実現することの方が難しいのが現状である。
【０００５】
また、近年、デジタルカメラの普及により、一般家庭でも気軽に写真のプリントアウトができるようになった。しかし、この場合、プリントされた写真等を保存する時、屋内の空気中に存在する酸化ガスによる画像の変色という問題がある。酸化ガスは、記録紙上で、又は記録紙の中で染料と反応を起こし、印刷した画像の変色、退色を引き起こすガスである。中でもオゾンガスは、インクジェット印刷画像の酸化・退色を加速させる主要物質として知られ、そのため、耐オゾン性の改善も耐光性の改善と並ぶ重要な課題となっている。
【０００６】
インクジェットインクで使用される代表的なマゼンタ染料として、キサンテン型ローダミン染料およびＨ−酸で合成されたアゾ染料が挙げられる。しかし、ローダミン染料は優れた色合いと鮮やかさを持っているものの、耐光性が極めて悪い。これに対してＨ−酸アゾ染料の場合、色合いや耐水性に優れているものの、耐光性、耐オゾン性及び鮮やかさに欠けており、特に銅フタロシアニンをはじめとしたシアン染料や黄色のアゾ染料に比べると、その耐光性はいまひとつである。
【０００７】
近年、色鮮やかで、しかも優れた耐光性を持つマゼンタ染料として、アントラセンピリドン型染料が開発された。それらの分子骨格状のアントラセン環にカルボニルプロピルスルホニル基がないため、色鮮やかで、耐光性、耐オゾン性等のメリットがある。
【０００８】
例えば富士フィルムの特許：ＪＰ２００７１３８１２４Ａ、  ＪＰ２００７２２４１１９Ａ、ＣＮ１０１３７０８８２Ａ、ＷＯ２００９０４４０９４Ａ２、ＵＳ２０１００８０９０８Ａ１、ＧＢ２４６４１８８Ａ。キャノンの特許：ＵＳ２００２０４１３１８Ａ１、ＵＳ２００２０３６６８１Ａ１、ＪＰ２００２０６９３４９Ａ、  ＪＰ２００６１９９９２２Ａ、ＣＮ１０１２９８５２６Ａ、ＵＳ２００７２４２１００Ａ１、ＵＳ２００５０５７６０７Ａ１。エプソン（Ｅｐｓｏｎ）の特許：ＵＳ２００５１１５４５８Ａ１、ＵＳ２００５１１５４５９Ａ１、ＵＳ２００７２６３０５５Ａ１、  ＵＳ２００８２５７２０９Ａ１。アビシア（Ａｖｅｃｉａ）の特許：  ＵＳ６１８３５４９Ｂ１、ＧＢ２３５３５３３Ａ。日本化薬株式会社の特許：ＥＰ０９２７７４７Ａ１、ＪＰ２０００１０９４６４Ａ、ＪＰ２０００１９１６６０Ａ、ＵＳ６４７１７６０Ｂ１、ＪＰ２００２３３２４１９、ＵＳ６６４８９５２Ｂ１、ＵＳ２００４１３４３８３Ａ１、ＥＰ１６２６０７０Ａ１、ＵＳ２００６２１９１３１Ａ１、ＷＯ２００９１１６２４３Ａ１、ＣＮ１０１５４７９７６Ａ、ＵＳ２０１００１５４１０Ａ１  （２０１０．１．２１）。ＩＬＦＯＲＤ社の特許ＵＳ２０１００７５０４７Ａ１等。
【０００９】
しかしこれらの特許で紹介された染料の中で、鮮やかさ、耐光性、耐水性、耐オゾン性、溶解性、溶液安定性をすべて満たすものは一つもない。一部の染料では、耐光性と耐オゾン性がある程度改善されたものの、染料の溶解性およびインクジェットインクにおける安定性、特に長期安定性が未だ不十分なままである。インクにおける染料の長期安定性は、染料の溶解度に左右されやすく、特に水中における染料の溶解度については、理想とはかけ離れているのがほとんどである。
【発明の概要】
【発明が解決しようとする課題】
【００１０】
上記の技術的課題を解決するために、本発明の発明者は、遊離酸の形をした一般式（Ｉ）又は（ＩＩＩ）で示されるカルボニルプロピルスルホニルアントラセンピリドンスルホン酸化合物、又はその塩、或いは前記化合物の混合物、もしくは前記化合物の塩の混合物により、この課題を解決できることを見いだした。
【００１１】
本発明の目的は、マゼンタ染料化合物およびその混合物、具体的に言うとカルボニルプロピルスルホニルアントラセンピリドンスルホン酸化合物又はその塩もしくはそれらの混合物を提供することであって、このような化合物およびその混合物は、改善された耐光性、耐オゾン性、耐水性を持つだけでなく、さらに優れた水溶性、およびインクジェット用インクにおける長期安定性を持っている。
【課題を解決するための手段】
【００１２】
本発明の１つ目の態様は、一般式（Ｉ）又は（ＩＩＩ）で示される化合物、又はその塩、もしくはそれらの混合物に関わる。
【００１３】
【化１】
0005777740.tif 000002
式（Ｉ）中：
Ｘ１はＨ、又はＣＯ２Ｈであり、
Ｘ２はＯＨ、又は０〜２個のスルホン酸置換基を持つフェニル基で、前記スルホン酸置換基はベンゼン環上の任意の場所に位置してよく、
Ｘ２がＯＨである場合は、Ｘ１はＨであり、
Ｘ２が０〜２個のスルホン酸置換基を持つフェニル基である場合は、Ｘ１はＨ又はＣＯ２Ｈであり、
ｎは０〜２の整数である。
【００１４】
【化２】
0005777740.tif 000003
式（ＩＩＩ）中、ｎおよびｍはそれぞれ０〜２の整数である。
好ましい実施例では、前記ｎとｍはそれぞれ１〜２の整数である。
【００１５】
もう一つの好ましい実施例では、前記一般式（Ｉ）又は（ＩＩＩ）化合物の塩は、以下のいずれかのカチオン塩である。Ｌｉ＋、Ｎａ＋、Ｋ＋、ＮＨ４＋、又は有機アンモニウム塩Ｎ＋Ｒ１Ｒ２Ｒ３Ｒ４。ここで、Ｒ１、Ｒ２、Ｒ３、Ｒ４はそれぞれ同一又は異なってよく、Ｈ、Ｃ１−１８アルキル基、シクロヘキシル、ＣＨ２ＣＨ２ＯＨ、ＣＨ（ＣＨ３）ＣＨ２ＯＨ、又はベンジルである。
【００１６】
本発明の２つ目の態様は、以下の手順を含む上記の一般式（Ｉ）又は（ＩＩＩ）で示される化合物又はその塩、もしくはそれらの混合物を調製方法に関わる。
【００１７】
（１）中間体式（Ｖ）化合物の合成
【００１８】
【化３】
0005777740.tif 000004
式Ｖ中、Ｒ５はＣ１−Ｃ４アルキルである；
【００１９】
合成手順は次の通り：式（ＩＶ）又は（ＩＶ’）  化合物を原料として、有機溶剤の中に、温度１００℃〜２５０℃の状態で、２〜１０時間かけて式（ＩＶ）又は（ＩＶ’）  化合物をベンゾイル酢酸エステル
【００２０】
【化４】
0005777740.tif 000005
と環化反応を起こし、中間体式（Ｖ）化合物を形成する。
【００２１】
【化５】
0005777740.tif 000006
環化反応が終了した後、反応系を冷却し、式（Ｖ）化合物を固体状態で液体反応系から析出し、ろ過して固体中間体（Ｖ）化合物を獲得する。
前記反応温度は好ましくは１００℃〜２００℃、より好ましくは１３０℃〜１９０℃である。反応時間については、好ましくは２〜８時間、より好ましくは２〜５時間、特に好ましくは２〜４時間である。
【００２２】
前述の有機溶媒は、１００〜３００℃の沸点を持っており、反応原料（ＩＶ）又は（ＩＶ’）の一部又は全部を溶解できる有機溶剤で、前記沸点は好ましくは１４０〜２５０℃、特に好ましくは１４０〜２００℃である。
【００２３】
（２）スルホン化と分解手順：  ５−３０％ＳＯ３を含む発煙硫酸（ＳＯ３・Ｈ２ＳＯ４）又はクロロスルホン酸を用いて、温度１０℃〜１２０℃の状態において、中間体（Ｖ）化合物に対してスルホン化を行い、同時に分解反応を起こして一種又は多種の式（Ｉ）化合物と一種の又は多種の式（ＩＩＩ）化合物を含む一種の混合物を生成する。反応時間は２〜４時間、好ましくは３〜４時間である。
スルホン化温度は好ましくは１０〜１００℃である。また、発煙硫酸における三酸化硫黄の含有量は好ましくは５〜２０％、より好ましくは６〜１５％である。
【００２４】
（３）塩析手順：  塩を用いて手順（２）で得られた混合物に対して塩析を行い、一種又は多種の式（Ｉ）で示される化合物の塩、および一種又は多種の式（ＩＩＩ）で示される化合物の塩を含む混合塩を調製する。
【００２５】
塩析で使用する塩は好ましくは無機塩で、前記無機塩は、好ましくは塩化アンモニウム、塩化ナトリウム又は塩化リチウムのいずれか一つとする。
【００２６】
（４）分離手順：  逆相イオン対クロマトグラフィーを採用して混合塩から式（Ｉ）と式（ＩＩＩ）で示される化合物の塩を分離し、これらの塩に対して脱塩を行い、式（Ｉ）と（ＩＩＩ）で示される化合物を獲得する。
【００２７】
好ましい実施例では、手順（１）において、環化反応が終了した後、反応系を冷却する時、好ましくは０〜５０℃、より好ましくは０〜３０℃まで冷却する。
【００２８】
別の好ましい実施例では、手順（１）において、環化反応に使用する有機溶剤は、トルエン、ジメチルベンゼン又はその異性体もしくはその異性体の混合物、トリメチルベンゼン又はその異性体もしくはその異性体の混合物、ジエチルベンゼン又はその異性体もしくはその異性体の混合物、トリエチルベンゼン又はその異性体もしくはその異性体の混合物、石油エーテル、エチレングリコールジメチルエーテル、エチレングリコールジエチルエーテル、エチレングリコールジプロピルエーテル、エチレングリコールジブチルエーテル、１，２−プロピレングリコールジメチルエーテル、１，２−プロピレングリコールジエチルエーテル、１，２−プロピレングリコールジプロピルエーテル、１，２−プロピレングリコールジブチルエーテル、ジエチレングリコールジメチルエーテル、ジエチレングリコールジエチルエーテル、ジエチレングリコールジプロピルエーテル、ジエチレングリコールジブチルエーテル、クロロベンゼン、ジクロロベンゼン又はその異性体もしくはその異性体の混合物、ジメチルスルホキシド、ジメチルフォルムアミド、Ｎ−メチルピロリドン、スルホラン、又は上記の溶剤の混合物のいずれか一つ又は複数のものである。
【００２９】
上記の有機溶剤は、より好ましくはジメチルベンゼン、ジエチルベンゼン、トリメチルベンゼン、クロロベンゼン、ジクロロベンゼン、ニトロベンゼン、ＤＭＳＯ、ＤＭＦ、又はそれらの混合物である。
【００３０】
別の好ましい実施例では、手順（１）において、反応系を冷却するとき又は冷却した後、反応系に中間体（Ｖ）化合物に対して溶解性が低く、沸点が３０℃〜１５０℃の低沸点有機溶剤を加え、中間体（Ｖ）化合物の析出を促進する。前記低沸点有機溶剤は、好ましくはメタノール、エタノール、プロパノール、イソプロピルアルコール、アセトン、アセトニトリル、石油エーテル、シクロヘキサン、又はそれらの混合物である。
【００３１】
別の好ましい実施例では、手順（１）の環化反応段階においてアルカリを加えて反応の進行を促進する。前記アルカリは、好ましくは炭酸ナトリウム、炭酸水素ナトリウム、炭酸カリウム、炭酸水素カリウム、炭酸リチウム、炭酸水素リチウム、炭酸アンモニウム、炭酸水素アンモニウム、リン酸ナトリウム、リン酸水素ジナトリウム、燐酸カリウム、リン酸水素二カリウム、燐酸アンモニウム、リン酸水素二アンモニウム、燐酸リチウム、リン酸水素二リチウム、酢酸ナトリウム、酢酸カリウム、酢酸リチウム、酢酸アンモニウム、蓚酸ナトリウム、蓚酸カリウム、蓚酸リチウム、蓚酸アンモニウム、水酸化ナトリウム、水酸化カリウム、水酸化アルミニウム又は水酸化リチウムのいずれか一つ又は複数のものとし、より好ましくは炭酸ナトリウム、炭酸水素ナトリウムである。
【００３２】
本発明の３つ目の態様は、本発明における上記の化合物又はその塩もしくはそれらの混合物を含む一種のインクに関わる。前記インクは、好ましくは印刷インク、塗布インク、又はインクジェットインクで、前記インクジェットインクは、好ましくは水性又は溶剤もしくは水性溶剤のインクジェットインクである。
【００３３】
本発明の４つ目の態様は、１〜２０ｗｔ％の本発明における上記の化合物又はその塩もしくはそれらの混合物、５〜５０ｗｔ％の水と混和できる有機溶剤、および３０〜９４ｗｔ％の水を含む一種のインクジェット水性インク組成物に関わる。組成物の総重量を基準とした前記各成分の含有量の合計は１００％である。
【００３４】
前記の水と混和できる有機溶剤は、好ましくはエタノール、プロパノール、イソプロピルアルコール、エチレングリコール、ジエチレングリコール、トリエチレングリコール、グリセリン、エチレングリコールモノブチルエーテル、ジエチレングリコールモノブチルエーテル、トリエチレングリコールモノブチルエーテル、プロピレングリコール、ブタンジオール、ペンタンジオール、ヘキサンジオール、ジグリセリン、２−ピロリドンおよびＮ−メチル−２−ピロリドンのいずれか一つ又は複数のものである。
【００３５】
本発明の５つ目の態様は、上記の化合物又はその塩もしくはそれらの混合物を含む一種の塗料（好ましくは屋外用塗料）、ペンキ（好ましくは屋外用ペンキ）、レーザープリンター用トナー、又はマーカーに関わる。
【００３６】
本発明の６つ目の態様は、上記の化合物又はその塩もしくはそれらの混合物の一つの用途、以下の材料に用いられる着色剤に関わる。インク、塗料、ペンキ、レーザープリンター用トナー、マーカー、織物（好ましくは機械織物、メリヤス又は不織布織物）、ガラス、セラミックス又はポリマー（好ましくはゴム、プラスチック又はファイバー）。
【発明の効果】
【００３７】
本発明で紹介される化合物およびその混合物に以下のようなメリットがある。
【００３８】
１）一般式（Ｉ）と（ＩＩＩ）で示される化合物及その塩には次のような構造特性を持っている。置換されたアントラセンピリドンスルホン酸化合物にカルボニルプロピルスルホニル基が導入され、染料の水溶性を高めた。
【００３９】
２）カルボニルプロピルスルホニル基の導入により、染料の親色素分子の電子雲密度が縮小し、耐光性と耐オゾン性がさらに改善した。
【００４０】
３）カルボニルプロピルスルホニル基の導入により、色素分子の柔軟性が向上し、染料が結晶しにくくなり、インクに含まれるエチレングリコール、グリセリン系添加物等の有機保湿剤との親和性が向上し、インク安定性の改善に貢献した。
【００４１】
４）本発明で紹介された調製方法では、従来の市販の青い染料誘導体を基本原料としているため、低コストで簡単に合成できる。これに対して従来の特許技術によれば、高コストの非染料化合物を初期原料としているため、いくつもの反応段階が必要となる。
【００４２】
本発明で導入したカルボニルプロピルスルホニル基に水溶性基が含まれているため、導入により分子の電子雲密度が縮小し、化合物の耐光酸化性と耐オゾン性が向上したほか、染料の溶解度と分子の柔軟性が改善され、インクにおける染料の長期安定性を高めることができる。
【００４３】
本発明の調製では、量産可能な染料を使用するため、生産周期の短縮、低コストを実現することができる。
【００４４】
本発明における化合物およびその混合物は、様々な材料に含まれるインク、塗料、ペンキ、レーザープリンター用トナー、マーカー、紙、織物、ガラス、陶器、又は高分子材料等の着色剤として使用できる。
【００４５】
本発明における染料化合物およびその混合物は、優れた水溶性や長期安定性を持っており、インクジェット印刷に必要な光沢と明るさを実現することができる。この染料化合物によって調製されたインクジェットインクで印刷された画像には優れた耐光性、耐湿性、耐オゾン性があるほか、インクジェット記録媒体において高輝度の色合いを実現することもできる。
【発明を実施するための形態】
【００４６】
本発明における前記混合物とは、一般式（Ｉ）で示される化合物の混合物、一般式（ＩＩＩ）で示される化合物の混合物、一般式（Ｉ）と（ＩＩＩ）で示される化合物の混合物、一般式（Ｉ）で示される化合物の塩の混合物、一般式（ＩＩＩ）で示される化合物の塩の混合物、一般式（Ｉ）と（ＩＩＩ）で示される化合物の塩の混合物である。前記混合物のうち、各種化合物又はその塩は任意の比率で混合されていてもよい。
【００４７】
本発明における式（Ｉ）と式（ＩＩＩ）で示されるカルボニルプロピルスルホニルアントラセンピリドンスルホン酸化合物は、実際に使用する時は、通常はその塩の形として使用される。本発明は、これらの化合物又はその塩、もしくはそれらの混合物に関わり、好ましくはそれらの塩の混合物に関わる。
【００４８】
これらの化合物又はその塩もしくはそれらの混合物は、インク記録紙において鮮やかで明るい色合いを呈し、優れた水溶性を有することが特徴である。インク組成物の調製過程において、濾過膜に対するろ過性にも優れている。また、本発明の染料化合物又はその混合物を使用するインク組成物を長期的に保存しても結晶の分離、物理的変化、色の変化等がなく、貯蔵安定性に優れ、写真クラスのカラー画像を忠実的かつ長期的に呈することができ、写真専用紙（フィルム）の表面（無機粒子塗布）に印刷しても、優れた耐光性、耐オゾン性、耐湿性等を確保でき、長期的かつ安定した画像の保存を実現できる。
【００４９】
本発明における前記一般式（Ｉ）又は（ＩＩＩ）で示される合成物は、遊離酸の形をしたカルボニルプロピルスルホニルアントラセンピリドンスルホン酸化合物で、置換されたアントラセンピリドンスルホン酸化合物分子にカルボニルプロピルスルホニル基が導入されている。
【００５０】
【化６】
0005777740.tif 000007
【００５１】
式（Ｉ）中、カルボニルプロピルスルホニル上の置換基Ｘ１はＨ、又はＣＯ２Ｈであり、Ｘ２はＯＨ、又は０〜２個のスルホン酸置換基を持つフェニル基である。
Ｘ２がＯＨであるとき、Ｘ１はＨである。Ｘ２が０〜２のスルホン酸置換基を持つフェニル基であるときは、Ｘ１はＨ又はＣＯ２Ｈである。
【００５２】
実際に、式（ＩＩＩ）で示される化合物は以下のように形成される。式（Ｉ）で示される化合物では、Ｘ２が０〜２個のスルホン酸置換基を持つフェニル基で、Ｘ１がＣＯ２Ｈであるとき、その調製プロセスのひとつであるスルホン化手順の加熱段階において、一部の化合物に含まれるＸ２とＸ１はひとつの五員環からなる縮合環、およびベンゼン環を形成し、これにより式（ＩＩＩ）で示される化合物が形成される。
【００５３】
一般式ＩとＩＩＩにおいて、スルホン酸基（ＳＯ３Ｈ）ｎおよび（ＳＯ３Ｈ）ｍはベンゼン環の任意の場所に位置しても構わない。ここで、ｎ、ｍは０〜２で、好ましくは１〜２である。
【００５４】
本発明における化合物の塩は、Ｌｉ＋、Ｎａ＋、Ｋ＋、ＮＨ４＋又は有機アンモニウム塩Ｎ＋Ｒ１Ｒ２Ｒ３Ｒ４のいずれか一つの陽イオン塩であることが好ましい。ここで、Ｒ１、Ｒ２、Ｒ３、Ｒ４は同一又は異なってよく、Ｈ、Ｃ１−１８アルキル基、シクロヘキシル、ＣＨ２ＣＨ２ＯＨ、ＣＨ（ＣＨ３）ＣＨ２ＯＨ又はベンジル基である。
【００５５】
好ましい実施例では、前記有機アンモニウム塩Ｎ＋Ｒ１Ｒ２Ｒ３Ｒ４は以下のいずれか一つである。モノエタノールアミン塩、ジエタノールアミン塩、トリエタノールアミン塩、モノイソプロパノールアミン塩、ジイソプロパノールアミン塩又はトリイソプロパノールアミン塩。
【００５６】
より好ましい実施例では、前記陽イオンはＬｉ＋、Ｎａ＋、Ｋ＋、又はＮＨ４＋のいずれか一つである。
【００５７】
一般式（Ｉ）又は（ＩＩＩ）で示される化合物又はその塩、実際に使用する時は任意の比率の混合物として使用しても構わない。
【００５８】
一般式（Ｉ）と（ＩＩＩ）で示される化合物又は塩、およびそれらの混合物の調製
本発明で紹介される化合物を調製する場合、非染料化合物を初期原料として他のアントラセンピリドンスルホン酸化合物を調製する従来の技術と違い、本発明では低コストのスルホン酸基を持つアントラキノン染料誘導体（ＩＶ）又は（ＩＶ’）を基礎原料として使用しており、有機溶剤の中でベンゾイル酢酸エステルと環化反応を起こして中間体化合物（Ｖ）を形成し、スルホン化と分解反応により一般式（Ｉ）と（ＩＩＩ）で示される化合物の混合物を形成し、塩析又は塩転換を経て混合塩を形成した後、分離と脱塩を行い、式（Ｉ）と（ＩＩＩ）で示される純化合物を獲得する。
【００５９】
【化７】
0005777740.tif 000008
【００６０】
ベンゾイル酢酸エステルと一般式（Ｖ）で示される化合物に含まれるＲ５はＣ１−Ｃ４アルキルであり、好ましくはメチルまたはエチルである。
【００６１】
一般式（Ｖ）で示される化合物の合成とは、沸点１００℃〜３００℃の有機溶剤の中で、温度１００℃〜２５０℃の状態で、式（ＩＶ）又は式（ＩＶ’）で示される化合物をベンゾイル酢酸エステルと２〜１０時間反応させて一般式（Ｖ）で示される化合物を形成することである。
【００６２】
ベンゾイル酢酸エステルは、ベンゾイル酢酸メチル、ベンゾイル酢酸エチル、ベンゾイル酢酸プロピル又はベンゾイル酢酸ブチルのいずれか一つである。
【００６３】
使用される有機溶剤は、沸点１００〜３００℃で、反応原料（ＩＶ）又は（ＩＶ’）の一部又は全部を溶解できる有機溶剤である。
【００６４】
反応を行うと同時に、加熱還流又は加熱蒸留の条件で、副産物である水とアルコールＲ５ＯＨを反応系から排出し、反応を促進する。
【００６５】
分水器を使い生成された副産物である水とアルコールを還流冷却器から除去し、反応を促進する。
【００６６】
環化反応の終了は、液体クロマトグラフィー、薄層クロマトグラフィー等の業界で一般的に使用されている方法で判断しても構わない。液体クロマトグラフィーで判断する場合は、原料（ＩＶ）又は（ＩＶ’）の化合物の特徴である青いピークが消えた時点で、反応の終了を意味する。
【００６７】
環化反応の時の（ＩＶ）又は（ＩＶ’）の化合物とベンゾイル酢酸エチルの使用量モル比については特に制限がない。一般技術者は、従来の技術と常識をもとに適切な比率を決めても構わない。なお、好ましくは１：２〜１００、より好ましくは１：２〜５０、さらに好ましくは１：２〜２５、特に好ましくは１：２〜１５、最も好ましくは１：２〜１０もしくは１：２〜５である。
【００６８】
反応原料の一つであるベンゾイル酢酸エステルをそのまま反応溶剤として使用しても構わない。この場合、ベンゾイル酢酸エステルの使用量が若干増える。ベンゾイル酢酸エチル、ベンゾイル酢酸メチル、ベンゾイル酢酸プロピル又はベンゾイル酢酸ブチルのいずれか一つを使用し、化合物Ｖを生成する。
【００６９】
環化反応に使用される有機溶剤については、反応を促進するために、原料（ＩＶ）又は（ＩＶ’）の一部又は全部を溶解できる化合物を使用する。副産物である水とアルコールは、反応過程において蒸発によって反応系から排出される。
【００７０】
前記有機溶剤の沸点は１００〜３００℃で、好ましくは１４０〜２５０℃、より好ましくは１４０〜２００℃である。
【００７１】
前記有機溶剤として、トルエン、各種異性体のジメチルベンゼンおよびその混合異性体、各種異性体のトリメチルベンゼンおよびその混合異性体、各種異性体のジエチルベンゼンおよびその混合異性体、各種異性体のトリエチルベンゼンおよびその混合異性体、石油エーテル、エチレングリコールジメチルエーテル、エチレングリコールジエチルエーテル、エチレングリコールジプロピルエーテル、エチレングリコールジブチルエーテル、１，２−プロピレングリコールジメチルエーテル、１，２−プロピレングリコールジエチルエーテル、１，２−プロピレングリコールジプロピルエーテル、１，２−プロピレングリコールジブチルエーテル、ジエチレングリコールジメチルエーテル、ジエチレングリコールジエチルエーテル、ジエチレングリコールジプロピルエーテル、ジエチレングリコールジブチルエーテル、クロロベンゼン、各種異性体のジクロロベンゼン、混合ジクロロベンゼン、ジメチルスルホキシド（ＤＭＳＯ）、ジメチルフォルムアミド、Ｎ−メチルピロリドン、スルホランおよび上記の溶剤の混合物が挙げられるが、例外もある。
【００７２】
前記有機溶剤は、ジメチルベンゼン、ジエチルベンゼン、トリメチルベンゼン、クロロベンゼン、ジクロロベンゼン、トリクロロベンゼン、ニトロベンゼン、ＤＭＳＯ、ＤＭＦ、２−ピロリドン、ＮＭＰ、スルホラン又はそれらの混合溶剤であることが好ましい。
【００７３】
より好ましくは、前記有機溶剤は、ジメチルベンゼン異性体混合物、ｏ−ジクロルベンゼン、ジメチルベンゼンとＤＭＳＯの混合溶剤、ｏ−ジクロルベンゼンとＤＭＳＯの混合溶剤である。
【００７４】
環化反応温度は１００〜２５０℃で、好ましくは１００〜２００℃、より好ましくは１３０〜１９０℃である。
【００７５】
もしくは加圧又は真空状態で反応温度を上げて又は調節して構わない。このとき０．５〜５気圧を採用してよい。
【００７６】
環化反応の所要時間は２〜８時間で、好ましくは２〜５時間、より好ましくは２〜４時間である。
【００７７】
環化反応が終了した後、反応系を０〜５０℃まで、好ましくは０〜３０℃まで冷却し、固体状態の中間物（Ｖ）を液体反応系から析出し、ろ過して固体中間物（Ｖ）を獲得する。
【００７８】
反応系を冷却する時又は冷却した後、中間体（Ｖ）化合物の完全析出を促進するために、好ましくは中間体（Ｖ）化合物に対して溶解性の低い、沸点３０℃〜１５０℃の低沸点有機溶剤を加える。
【００７９】
前記低沸点有機溶剤として、メタノール、エタノール、プロパノール、イソプロピルアルコール、アセトン、メチルエチルケトン、エーテル、テトラヒドロフラン、ジオキサン、ジクロロメタン、クロロホルム、四塩化炭素、シクロヘキサン、石油エーテル、酢酸エチル、酢酸メチル、酢酸ブチル、酢酸イソブチル、酢酸ｓｅｃ−ブチル、ギ酸エチル、ギ酸プロピル、ギ酸ブチル、イソブチル蟻酸エステル、ギ酸ｓｅｃ−ブチル又はそれらの混合物が挙げられるが、例外もある。
【００８０】
前記低沸点有機溶剤は、好ましくはメタノール、エタノール、プロパノール、イソプロピルアルコール、アセトン、アセトニトリル、石油エーテル、シクロヘキサン又はそれらの混合溶剤であり、より好ましくはメタノール、エタノール、プロパノール、イソプロピルアルコール又はそれらの混合物である。
【００８１】
環化段階において、反応を促進するために、炭酸ナトリウム、炭酸水素ナトリウム、炭酸カリウム、炭酸水素カリウム、炭酸リチウム、炭酸水素リチウム、炭酸アンモニウム、炭酸水素アンモニウム、リン酸ナトリウム、リン酸水素ジナトリウム、燐酸カリウム、リン酸水素二カリウム、燐酸アンモニウム、リン酸水素二アンモニウム、燐酸リチウム、リン酸水素二リチウム、酢酸ナトリウム、酢酸カリウム、酢酸リチウム、酢酸アンモニウム、蓚酸ナトリウム、蓚酸カリウム、蓚酸リチウム、蓚酸アンモニウム、水酸化ナトリウム、水酸化カリウム、水酸化アルミニウム、水酸化リチウム等のアルカリを加えても構わない。
【００８２】
前記アルカリは、好ましくは炭酸ナトリウム、又は炭酸水素ナトリウムである。
【００８３】
アルカリの添加量については特に制限がない。式（ＩＶ）化合物とアルカリのモル比は好ましくは１：０．０１〜２０、より好ましくは１：０．０５〜１０、特に好ましくは１：０．５〜５、最も好ましくは１：０．５〜２．５である。
【００８４】
中間体（Ｖ）化合物のスルホン化分解反応。
【００８５】
スルホン化分解反応は１０〜１２０℃の温度で行なわれる。
【００８６】
５−３０％ＳＯ３含有の発煙硫酸（ＳＯ３・Ｈ２ＳＯ４）又はクロロスルホン酸を用いて、加熱状態で中間体（Ｖ）化合物に対してスルホン化を行うとともに、分解反応を起こして混合物を獲得する。この混合物は一般式（Ｉ）で示される化合物（Ｘ２がＯＨである場合は、Ｘ１はＨである。Ｘ２が０〜２個のスルホン酸置換基を持つフェニル基である場合は、Ｘ１はＨ又はＣＯ２Ｈである）、および式（ＩＩＩ）で示される化合物を含む。分解とスルホン化は同時に行われる。分解プロセスにおいて、複数の分解反応が同時に生じても構わない。
【００８７】
スルホン化と分解プロセスに関する化学反応式は次の通りである。
【００８８】
【化８】
0005777740.tif 000009
【００８９】
反応式に示すように、Ｖをスルホン化・分解するとＶＩ、ＶＩＩ、ＶＩＩＩ、ＩＸを生成できる。ＶがＶＩに分解されると、Ｒ５ＯＨ、安息香酸および水が副産物として生成される。ＶがＶＩＩに分解されると、ＨＣＯ２Ｒ５と水が副産物として生成される。ＶがＶＩＩＩに分解されると、Ｒ５ＯＨと水が副産物として生成される。ＶがＩＸに分解されると、Ｒ５ＯＨと水が副産物として生成される。このうち式ＩＸ化合物は一般式（ＩＩＩ）で示される化合物である。
【００９０】
中間体（Ｖ）で示される化合物の分解およびスルホン化は、発煙硫酸又はクロロスルホン酸を攪拌しながら行われる。
【００９１】
発煙硫酸でスルホン化を行う場合には、発煙硫酸における三酸化硫黄の含有量は５〜３０％で、好ましくは５〜２０％、より好ましくは６〜１５％、特に好ましくは７〜１３％である。
【００９２】
本発明では、中間体（Ｖ）で示される化合物と発煙硫酸の比率について特に制限がないが、好ましくは乾燥した中間体（Ｖ）と発煙硫酸の重量比は１：５〜５０、より好ましくは１：２０、特に好ましくは１：１５、最も好ましくは１：１０である。
【００９３】
発煙硫酸でスルホン化を行う時の温度は１０〜１００℃で、好ましくは４０〜９０℃である。
【００９４】
クロロスルホン酸でスルホン化する場合でも、中間体（Ｖ）とクロロスルホン酸の比率について特に制限がないが、好ましくは乾燥した後の中間体（Ｖ）とクロロスルホン酸のモル比は１：３〜５０、より好ましくは１：５〜３０である。
【００９５】
クロロスルホン酸でスルホン化を行う時の反応温度は好ましくは２０〜１００℃、より好ましくは１０〜８０℃、特に好ましくは２０〜６０℃である。
反応時間は好ましくは２〜４時間、より好ましくは３〜４時間である。
【００９６】
液体クロマトグラフィー、薄層クロマトグラフィー等の業界で一般的に使用されている方法でスルホン化反応の終了を判断しても構わない。液体クロマトグラフィーを採用する場合、逆相イオン対の方法により、原料およびスルホン化された生成物のピーク保持時間をもとに反応の終了を判定する。
【００９７】
上記の手順を通じて、一般式（Ｉ）および（ＩＩＩ）で示される化合物の混合物を獲得できる。この混合物における各一般式（Ｉ）と（ＩＩＩ）で示される化合物の種類およびその比率は、反応温度と時間的要素で左右される。本発明で紹介された反応温度（１０〜１２０℃）と時間（２〜４時間）の範囲内において、本発明で紹介された一般式（Ｉ）範囲内の各種具体的な化合物、および一般式（ＩＩＩ）で示される化合物を形成することができる。混合物における各種具体的な化合物の比率はいずれも０〜１００％の範囲内で変動できるが、同時に０％又は１００％になることがない。各種混合物における各化合物の含有量の合計はいずれも１００％で、混合物の総重量を基準とする。
【００９８】
本発明に示す方法で調製して得られた一般式（Ｉ）で示される化合物の制限なき具体例は次の通りである。
【００９９】
【化９】
0005777740.tif 000010
【０１００】
【化１０】
0005777740.tif 000011
【０１０１】
【化１１】
0005777740.tif 000012
【０１０２】
スルホン化と分解によって得られた混合物で塩析又は塩転換を行い、混合塩を形成する。塩析又は塩転換は、業界で一般的に使用される方法で行われる。
好ましい実施例では、スルホン化と分解された後、攪拌しながらスルホン化と分解された生成物（混合物）を氷水に入れて、温度を４０℃以下になるように保持し、塩析又は塩転換を行い、混合塩を獲得する。
【０１０３】
好ましくは無機塩を用いて、得られた一般式（Ｉ）又は（ＩＩＩ）で示される化合物に対して塩析を行い、塩を調製する。前記無機塩は、塩化アンモニウム、塩化ナトリウム、塩化リチウム等又はそれらの混合物であることが好ましい。
【０１０４】
無機塩を用いてスルホン化生成物（例えば氷水の中で冷却されたスルホン化生成物）の塩析を行う場合には、何回も塩析をして、一般式（Ｉ）と（ＩＩＩ）で示される化合物の塩の混合物を獲得することが好ましい。
【０１０５】
もう一つの制限なき具体的な方法は次の通り：例えば食塩塩化ナトリウムを用いて塩析、ろ過を行うと、ナトリウム塩含有の濡れたケークを獲得できる。この濡れたケークを水に溶かした後、塩酸を加えてｐＨを１〜２に調節し、ろ過して結晶体を獲得すれば、遊離酸（又は部分的にナトリウム塩）の形をした一般式ＩとＩＩＩで示される化合物の混合物を獲得できる。次にこの遊離酸の濡れたケークを水とかき混ぜ、水酸化カリウム、水酸化リチウム、アンモニア、有機アミン等をそれぞれ加えて中和した後、一定の塩を加えて塩析を行えば、相応のカリウム塩、リチウム塩、アンモニウム塩、有機アンモニウム塩を獲得できる。これらの塩のうち、好ましくはリチウム、ナトリウムおよびアンモニウム塩である。
【０１０６】
もう一つの制限なき具体的な方法は次の通り：氷水の中で冷却されたスルホン化生成物の中に水と石灰（水酸化カルシウム）を加え、温度を４０℃以下に保持して反応系に含まれる硫酸をｐＨが中性になるまで中和し、硫酸カルシウム沈殿を形成し、ろ過した後、水で濾過ケークが無色になるまで洗い流し、ろ過液と洗浄液と洗液を合并し、ｐＨが１２〜１４になるまでＮａＯＨを加え、２時間攪拌した後、クエン酸でｐＨが中性になるまで調節して、生成された沈殿をろ過して一般式（Ｉ）と（ＩＩＩ）で示される化合物のナトリウム塩の混合物を獲得した後、濃縮して分離を行う。
【０１０７】
本発明では、上記の方法で調製して得られた一般式（Ｉ）および（ＩＩＩ）で示される化合物の塩の混合物を吸着クロマトグラフィー分離法、階段別塩析分離法、逆相イオン対クロマトグラフィー等の従来の分離手段を採用して分離することができる。
【０１０８】
例えば逆相イオン対クロマトグラフィーの場合には、逆相イオン対はテトラブチル臭化アンモニウム、テトラブチルヨウ化アンモニウム、トリエチルアミン酢酸等を使用し、染料分子上のスルホン酸基とともに疎水性イオンペアを形成する。染料の極性、スルホン酸基の数および分子量がいずれも異なるため、イオン対の吸着剤（オクタデシルシラン化の混入物等）に対する吸着能も異なっている。そのため、メタノール水を溶離剤として、勾配溶離技術を利用し、クロマトグラフカラムにおける逆相イオン対の溶出順番のシーケンスを利用して混合物における各化合物を分離することができる。具体的な手順として、まず含水量の多い、メタノールの少ない（メタノール５％含有等）、極性の強い溶剤を使い、極性の強い、スルホン酸基の多い、分子量の少ない生成物を溶出した後、メタノールの比率（５％から１００％まで）を徐々に上げて、最終的に極性の小さい、スルホン酸基の少ない、分子量の大きい生成物を分離する。異なる溶出順番を設定することにより、異なる時間間隔で溶出液を収集し、分離された各純化製品、即ち一般式（Ｉ）、（ＩＩＩ）で示される範囲内の各化合物の塩を獲得できる。
【０１０９】
分離によって得られた各化合物の塩に対して脱塩を行えば、式（Ｉ）と（ＩＩＩ）で示される化合物を獲得することができる。
【０１１０】
脱塩については、業界で一般的に使用されている高圧逆浸透膜等の方法を採用しても構わない。
【０１１１】
実際の応用では、この混合物は分離なしでそのまま使用することもできる。混合物の場合、溶解性や色濃度が高く、しかも色がはっきりとしているため、その応用効果は、純粋化合物より優れる場合もある。前記混合物は、式（Ｉ）示される化合物の塩と式（ＩＩＩ）で示される化合物の塩の混合物、もしくは式（Ｉ）で示される化合物と（ＩＩＩ）で示される化合物の混合物であっても構わない。
【０１１２】
本発明で紹介された上記の合成法では、原料として使用される一般式（ＩＶ）と（ＩＶ’）で示される青い商用染料化合物は、商用リアクティブ染料をアルカリ性の環境下において、一般的な方法で水又は有機溶剤の中で加熱して調製できる。例えば市販のスルフリル基を持つアミノ基メタ位でのリアクティブブルー１９（ｒｅａｃｔｉｖｅ  ｂｌｕｅ  １９）は従来の方法でアルカリ性環境下においてＩＶ又はＩＶ’に対応するＩＶ−ＲＢ１９又はＩＶ’−ＲＢ１９に変換できる。さらにベンゾイル酢酸エステルと反応を起こし、中間体Ｖ（Ｒ５はエチル）に対応するＶ−ＲＢ１９を形成できる。同じ方法で、ｐ−位置にスルフリル基を持つ青色染料を初期原料として使用できる。
【０１１３】
【化１２】
0005777740.tif 000013
【０１１４】
上記の方法で調製して得られる一般式（Ｉ）又は（ＩＩＩ）で示される化合物の具体的な例（遊離スルホン酸として）は次の通りである（これらの構造を化合物がすべてとは限らない）。
【０１１５】
【化１３】
0005777740.tif 000014
【０１１６】
【化１４】
0005777740.tif 000015
【０１１７】
【化１５】
0005777740.tif 000016
【０１１８】
上記の方法で調製して得られる生成物、即ち一般式（Ｉ）又は（ＩＩＩ）で示される化合物又はその塩もしくはその混合物に含まれる無機塩の量は１ｗｔ％未満であることが好ましい。高圧逆浸透膜のような従来の方法で染料の脱塩処理を行えば、上記の塩含有量を実現することができる。
【０１１９】
本発明では、上記の一般式（Ｉ）又は（ＩＩＩ）で示される化合物又はその塩もしくはその混合物は染料として、水又は水性溶剤（以下の水溶性有機溶剤を含む水）に溶かしてインク組成物の調製に用いることができる。インクにおける本発明の染料化合物又はその混合物の使用量は好ましくは０．１−２０重量％、より好ましくは１−２０重量％、特に好ましくは１−１５重量％、最も好ましくは２−１０重量％である。
【０１２０】
前記インク組成物には、さらに０〜５０重量％（好ましくは５〜５０重量％）の水溶性又は水と混和できる有機溶剤および０−５重量％のインク抑制剤が含まれており、それ以外はすべて水である。インク組成物における上記の各成分の総重量を基準とする。
【０１２１】
本発明で使用できる上記の水溶性又は水と混和できる有機溶剤として、メタノール、エタノール、ｎ−プロパノール、イソプロピルアルコール、ブタノール、イソブタノール、ｓｅｃ−ブタノール、ターシャリブタノール等のＣ１〜Ｃ４のアルカノール；Ｎ，Ｎ−ジメチルフォルムアミド又はＮ，Ｎ−ジメチルアセトアミド等のカルボン酸アミド；２−ピロリドン、Ｎ−メチル−２−ピロリドン等のラクタム；１，３−ジメチルイミダゾリン−２−ケトン又は１，３−ジメチル・ヘキサヒドロ・ピリミジン−２−ケトン等の循環型窒素含有溶剤；アセトン、メチルエチルケトン、２−メチル−２−ヒドロキシペンタ−４−ケトン等のケトン；テトラヒドロフラン、ジオキサン等の環状エーテル；エチレングリコール、１，２−又は１，３−プロピレングリコール、１，２−又は１，４−ブタンジオール、１，６−ヘキサンジオール；ジエチレングリコール、トリエチレングリコール、テトラエチレングリコール、ジプロピレンエチレングリコール、硫黄エチレングリコール、ポリエチレングリコール、ポリプロピレン・グリコール等の（Ｃ２からＣ６までの）アルキリデンユニットを持つ単量体、オリゴマー又はポリアルキルグリコールもしくはチオグリコール；グリセリン、ヘキサン−１、２、６−トリオール等の多価アルコール（トリオール）；エチレングリコールモノメチルエーテル又はエチレングリコールモノエチルエーテル、ジエチレングリコールモノメチルエーテル、ジエチレングリコールモノブチルエーテル；ジエチレングリコールモノエチルエーテル、トリエチレングリコールモノメチルエーテル、トリエチレングリコールモノエチル等の多価アルコールのＣ１からＣ４までのアルキル・エーテル；およびγ−ブチロラクトン、ジメチルスルホキシド等が挙げられる。これらの水溶性有機溶剤はいずれも単独で又は混合して使用できる。
【０１２２】
これらの有機溶剤は、２−ピロリドン、Ｎ−メチル−２−ピロリドン、エチレングリコール、ジエチレングリコール、トリエチレングリコール又はジプロピレンエチレングリコールであることが好ましく、できれば２−ピロリドン、Ｎ−メチル−２−ピロリドン、ジエチレングリコールであることがより好ましい。
【０１２３】
前記インク組成物はインク抑制剤を含めても構わない。
代表的なインク抑制剤として、防腐剤および防かび剤、ｐＨ調節剤、キレート試薬、防さび剤、水溶性紫外線吸収剤、水溶性高分子化合物、染料溶解剤、界面活性剤等が挙げられる。
【０１２４】
代表的な防腐剤および防かび剤として、有機硫黄系、有機窒素硫黄系、有機ハロゲン系、アリルスルホンハロゲン化物系、ヨードアリルエン系、Ｎ−ハロゲン化アルキル硫黄系、ニトリル系、ピリジン系、８−ヒドロキシキノリン、ベンゾチアゾール系、イソチアゾリノン系、ジチオール系、ピリジン酸化物系、ニトロプロパン系、有機スズ系、フェノール系、第四級アンモニウム塩、トリアジン系、チアジアジン系、アニリド系、アダマンタン系、ジチオカーバメート系、ヒドリンダン臭化物系、ベンジルブロモ酢酸系、無機塩系等の化合物が挙げられる。代表的な有機ハロゲン系化合物として、ナトリウムペンタクロロフェノールが挙げられる。代表的なピリジン酸化物系化合物として、２−ピリジンチオール−１−酸化ナトリウムが挙げられる。代表的な無機塩系化合物として、無水酢酸ナトリウムが挙げられる。代表的なイソチアゾリン系化合物として、１、２−ベンズイソチアゾリン−３−ケトン、２−オクチル−４−イソチアゾリン−３−ケトン、５−クロロ−２−メチル−４−イソチアゾリン−３−ケトン、５−クロロ−２−メチル−４−イソチアゾリン−３−ケトン塩化マグネシウム、５−クロロ−２−メチル−４−イソチアゾリン−３−ケトン塩化カルシウム、２−メチル−４−イソチアゾリン−３−ケトン塩化カルシウム等が挙げられる。その他の代表的な防腐剤および防錆剤として、ソルビン酸ナトリウム、安息香酸ナトリウム等が挙げられる。
【０１２５】
ｐＨ調節剤とは、インクのｐＨを７．０〜１１．０の間に調節できる任意の物質をいい、代表的なものとして、ジエタノールアミン、トリエタノールアミン等のアルカノールアミン。水酸化リチウム、水酸化ナトリウム、水酸化カリウム等のアルカリ金属水酸化物。水酸化アンモニウム又はアンモニア；又は炭酸リチウム、炭酸ナトリウム、炭酸カリウム等のアルカリ金属の炭酸塩が挙げられ、好ましくはアンモニアである。
【０１２６】
代表的なキレート試薬として、ナトリウムエチレンジアミンテトラアセタト、ニトロナトリウムトリアセテート、ナトリウムヒドロキシエチルエチレンジアミントリアセテート、ジエチレントリアミンペンタ酢酸ペンタソディウムソルト、ウラミル二酢酸ナトリウム等が挙げられる。
【０１２７】
代表的な防錆剤として、亜硫酸水素塩、チオ硫酸ナトリウム、チオグリコール酸アンモニウム、ニトロソジイソプロピルアミン、四硝酸ペンタエリスリトール、ジシクロヘキシルアミン亜硝酸塩等が挙げられる。
【０１２８】
代表的な水溶性紫外線吸収性剤として、スルホン化されたベンゾフェノン又はスルホン化されたベンゾトリアゾール等が挙げられる。
【０１２９】
代表的な水可溶性高分子化合物として、ポリビニルアルコール、セルロース誘導体、ポリアミン、ポリイミン等が挙げられる。
【０１３０】
代表的な染料溶解剤として、尿素、ε−カプロラクタム、炭酸ジエチル等が挙げられる。
代表的な界面活性剤として、陰イオン界面活性剤、両性界面活性剤、陽イオン界面活性剤、非イオンの界面活性剤等が挙げられる。このうち、代表的な陰イオン界面活性剤として、アルキルスルホカルボン酸塩、α−オレフィンスルホン酸塩、ポリオキシエチレンアルキルエーテル酢酸塩、Ｎ−アシルアミノ酸およびその塩類、Ｎ−アシルメチルタウリン、６オクタン酸ソープ、ヒマシ油硫酸塩、アンモニア塩基ラウリル硫酸、アルキルフェノール型リン酸塩、アルキル型リン酸塩、アルキルアリルスルホン酸塩、ジエチルスルホサクシネート、ジエチルヘキシルスルホサクシネート、ジオクチルスルホサクシネート等が挙げられる。代表的な陽イオン界面活性剤として、２−ビニルピリジン誘導体、ポリ−４−ビニルピリジン誘導体等が挙げられる。代表的な両性界面活性剤として、ラウリルジメチルアミノ酢酸リシン、２−アルキル−Ｎ−カルボキシメチル−Ｎ−ヒドロキシエチルイミダゾリンオニウムベタイン、ココヤシ脂肪質アミドプロピルジメチルアミン酢酸ベタイン、ポリオクチル・ポリアミノエチル・グリシンのその他のイミダゾリン誘導体等が挙げられる；代表的な非イオン界面活性剤として、ポリオキシエチレンノニルフェニルエーテル、ポリオキシエチレンオクチルフェニルエーテル、ポリオキシエチレンローレルフェニルエーテル、ポリオキシエチレンオクチルフェニルエーテル、ポリオキシエチレンオイルエーテル、ポリオキシエチレンローレルエーテル、ポリオキシエチレンアルキルエーテル等のエーテル類；ポリオキシエチレンオレイン酸、ポリオキシエチレンオレイン酸エステル、ポリオキシエチレンジステアリン酸エステル、ソルビタンローレル酸エステル、ソルビタンモノステアリン酸エステル、ソルビタンモノオレイン酸エステル、ソルビタンセスキオレイン酸エステル、ポリオキシエチレンモノオレイン酸エステル、ポリオキシエチレンステアリン酸エステル等のエステル類；２，４，７，９−テトラメチル−５−デキン−４，７−ジオール、３，６−ジメチル−４−オクチン−３，６−ジオール、３，５−ジメチル−１−ヘキシン−ジオール等のアルキルジオール類（例えばＲｉｘｉｎ  Ｃｈｅｍｉｃａｌｓ社製のＳｕｒｆｙｎｏｌ１０４、８２、４６５、Ｏｌｆｉｎｅ  ＳＴＧなど）等が挙げられる。これらのインク抑制剤は単独又は混合して使用することができる。
【０１３１】
本発明で紹介されたインク組成物の調製方法は次の通り。一般式（Ｉ）又は（ＩＩＩ）で示される染料化合物又はその塩もしくはそれらの混合物を水又は上記の水性溶剤（水溶性有機溶剤を含む水）又は水と混和できる有機溶剤に溶かし、必要に応じて上記のインク抑制剤等と一緒に溶解して調製しても構わない。
【０１３２】
上記の調製方法では、各成分の溶解順番について特に制限を定めない。あらかじめ染料を水又は上記の水性溶剤（水溶性有機溶剤を含む水）に溶かし、インク抑制剤を加えて溶解させるか、もしくは染料を水に溶解した後に水性溶剤、インク抑制剤を加えて溶解する。もちろん別の順番でも構わない。さらにこの染料を含む反応液又はこの色素を含む溶解液逆浸透膜処理を行う溶液に水性溶剤、インク抑制剤を加えてインク組成物を調製しても構わない。インク組成物を調製する際に使用する水は、できればイオン交換水又は蒸留水のような不純物の少ない純水であることが好ましい。次に薄膜フィルタ等で精密ろ過を行い、包含物を除去する。精密ろ過に用いるろ過膜細孔径は通常は１ミクロンから０．０１ミクロンで、できれば０．８ミクロンから０．２ミクロンであることが好ましい。
【０１３３】
本発明のカルボニルプロピルスルホニルアントラセンピリドンスルホン化合物又はその塩、もしくはその混合物で調製されたマゼンタ色インク組成物は、主にハンコ、複写、印、筆記、製図、型押し又は印刷に適しており、中でも特にインクジェット印刷に適している。そのメリットとして、印刷された画像は水、日差し、オゾン、摩擦に強く、調色も可能で、特に黒色染料の合成に適している。
【０１３４】
上記の一般式（Ｉ）又は（ＩＩＩ）で示される染料又はその塩もしくはそれらの混合物は、紙、繊維又は布（セルローズ、ナイロン、羊毛など）、革、カラーフィルター基材等のさまざまな素材の着色剤として使用することができる。代表的な着色方法として挙げられるのは、浸染、印刷、スクリーン印刷等の印刷方式およびインクジェット印刷で、このうちインクジェット印刷に最も適している。
【０１３５】
本発明のインクジェット印刷方法に適用できる代表的な記録媒体（ｍｅｄｉａ）として、紙、フィルム等の情報伝達用シート、繊維および革等が挙げられる。このうち情報伝達用シートの場合、通常は表面処理を行い、これらの媒体にインク吸収層を設ける必要がある。インク吸収層は、陽イオン等の重合体を上記の媒体に浸し又は塗布する形で形成される。また、吸収層はさらに多孔質シリカ、アルミナゾル、特殊セラミックス等を含み、これらの白色無機物は、ポリビニルアルコール又はポリビニルピロリドン等の親水性重合体とともに上記の媒体の表面に塗布される。これらのインク吸収層が塗布された薄板のことを一般的にインクジェット専用紙（フィルム）又は光沢紙（フィルム）と呼び、代表的なものとして、専用光沢紙、高級光沢紙、シート光沢紙（キャノン製）、写真用光沢紙、光沢包装用紙、極細専用光沢フィルム（エプソン製）、高品質艶出紙、高品質光沢フィルム、軽量紙（エプソン製）等が挙げられる。もちろん一般用紙を使用しても構わない。
一般的には、多孔性白色の無機物で覆われた媒体に印刷された画像は、オゾンによる変色や色落ちが起きやすい。これに対して本発明の水性マゼンタ色インク組成物は優れた耐ガス性を持っているため、このような媒体に印刷する特別な効果を発揮することができる。
【０１３６】
代表的な多孔性白色無機物として、炭酸カルシウム、カオリン、滑石、粘土、珪藻岩、合成アモルファスシリコン二酸化物、ケイ酸アルミニウム、ケイ酸マグネシウム、ケイ酸カルシウム、水酸化アルミニウム、アルミナ、リトポン石、沸石、硫酸バリウム、硫酸カルシウム、二酸化チタン、硫化亜鉛、炭酸亜鉛等が挙げられる。
【０１３７】
インクジェット印刷では、一般的に用いられている黄色、シアンのインク組成物のほか、さらにグリーン色インク組成物、オレンジ色インク組成物、ブルー色（又は紫色）色インク組成物およびマゼンタ色インク組成物が用意されている。本発明の染料化合物でマゼンタ色インク組成物を調製することもできる。必要があれば、これらの色を組み合せて使用するか、ブラック色のインク組成物にすることができる。それぞれの色のインク組成物を対応するインクカートリッジに注入した後、インクジェットプリンターの所定の位置で取り付けて使用する。代表的なインクジェットプリンターとして、圧電方式のプリンター又は加熱で泡を発生させる発泡型プリンター等が挙げられる。
【０１３８】
本発明で紹介されるマゼンタ色インク組成物は鮮やかなマゼンタ色、特にインクジェット用の光沢用紙に印刷すると非常に明るい色を出し、色落ちしにくく、しかも人体への影響も少ない。
本発明で紹介されるインク組成物は、保存中に沈殿又は分離が発生することがなく、また、インクジェット印刷に使用してもヘッドを詰まらせる心配もない。本発明で紹介されるインクは、連続型インクジェットプリンターで長時間又は断続的に使用しても、物理的な変化が起きることはない。
【実施例】
【０１３９】
以下は、本発明について詳述する具体的な実施例である。なお、別段の定めがない限り、文中の「部」および「％」は、いずれも重量基準を表している。
【０１４０】
＜実施例１＞
（１）１００部のジメチルスルホキシドを３５０部のｏ−ジクロルベンゼンに加えて、攪拌しながら１６０部（Ｃ．Ｉ．リアクティブブルー１９）の誘導体（ナトリウム塩、式Ｖ’−ＲＢ１９）、１０部の炭酸ナトリウム、２５０部のベンゾイル酢酸エチルを順番に加えて温度を上げる。１７５〜１８０℃の状態で４時間反応させ、その間に生成された副産物であるエタノールと水を共沸蒸留によって反応系から排出され、色は青から次第に紫赤色へと変わり、液体クロマトグラフで反応の終了（所要時間約４時間）を確認する。６０℃未満まで冷却し、８００部のイソプロピルアルコールを加えて３０分攪拌した後、析出物をろ過分離し、得られた析出物を５００部のイソプロピルアルコールで洗い流して乾燥させた後、２２５部のピンク紫色の結晶Ｖ−ＲＢ１９（ナトリウム塩）を獲得する。水中におけるで最大吸収波長は５４８ｎｍで、質量スペクトルはｍ／ｚ（−）：  ８０３．２（［Ｍ−Ｈ］−１）である。中間染料生成物Ｖ−ＲＢ１９（遊離スルホン酸をもとに計算）の最大強度の正確な分子量Ｍは  ８０４．１である。
【０１４１】
【化１６】
0005777740.tif 000017
【０１４２】
（２）４５０．０部の９５．０％硫酸を冷却、攪拌しながら３８０．０部の５０％発煙硫酸を加え、８３０部の１０％発煙硫酸を調製し、これを温度４０℃以下に冷却した後、１７５部の上記式Ｖ−ＲＢ１９化合物のナトリウム塩を加えて温度を上げ、６０〜６５℃の状態で４時間かけてスルホン化反応を起こす。冷却した後、攪拌しながら反応液をゆっくりと１４００部の氷水の中に注ぎ込み、温度を４０℃以下に冷却して７５０部の水酸化カルシウムをゆっくりと加え、氷を使って温度を４０℃以下に保持し、ろ過して硫酸カルシウムを生成して少量の水で洗い流す。濾液に氷水をかけて、２０％水酸化ナトリウムでｐＨを９−１０に調節した後、高圧逆浸透膜脱塩により、混合染料１８５部（Ｍ１、ナトリウム塩として）を含む約２６００部の溶液を獲得する。水中における混合染料Ｍ１の最大吸収波長は５３７ｎｍである。
【０１４３】
逆相イオン対クロマトグラフィーを採用し、Φ８０ｍｍのＣ１８クロマトグラフカラム（高さ３０００ｍｍ）を使用する。２ｍＭ酢酸トリエチルアミン水溶液系に異なる比率のメタノール（線形比例）を溶剤として加えて溶出を行う（メタノールは１５％から８５％まで上げる）。２０−５０ａｔの圧力の下で、１００Ｌ／ｈの流量で５時間かけて溶出する。異なる製品を異なる時間に溶出する。まず溶出分離されるのは５電荷（５つのスルホン酸基）のＤｍ４純化合物（収集時間３０分〜７０分）で、以降順番に４電荷染料のＤｍ３純化合物（収集時間８０分〜１２０分）とＤｍ８純化合物（収集時間１５０分〜２００分）、３電荷のＤｍ１純化合物（収集時間２２０分〜２８０分）、最後は低スルホン化の不純物Ｄｍ１１又はＤｍ１２が溶出される。時間差を置いて溶出液を集めることで、純製品溶液を獲得する。その後、得られた溶液を１５％の溶液に濃縮し、塩酸を加えてｐＨを１−２に調節し、体積別に１０％ＮａＣｌを加えて３０％に濃縮して冷却する。染料を溶出、ろ過、乾燥して少量のＮａＣｌを含む製品を獲得する。
【０１４４】
高速液体クロマトグラフィーＨＰＬＣ分析では、商用Ｂｅｔａｓｉｌ  Ｃ１８（２．１×１５０ｍｍ）クロマトグラフカラムを使用し、流量０．２ｍｌ／ｍｉｎ、２ｍＭ酢酸トリエチルアミン水溶液系（陽イオン系）を使い、５０分かけて線形溶出（メタノールを１５％から８５％に上げる）を行い、５５０ｎｍの検知波長で得られた混合物における各染料化合物（ナトリウム塩形）の含有量と比率は次の通り：Ｄｍ１（１３．０％）、Ｄｍ３（４４．０％）、Ｄｍ４（４．５％）、Ｄｍ８（１８．０％）、Ｄｍ１０（１８．０％）。
【０１４５】
Ｄｍ１：生成量２２．１グラム。水溶液における最大吸収波長は５３７ｎｍで、質量スペクトルは（ＥＩ−ＭＳ）ｍ／ｚ（−）：４１５．０（［Ｍ−２Ｈ］２−／２），  ８３１．０（［Ｍ−Ｈ］−１）。染料Ｄｍ１（遊離スルホン酸をもとに計算）の最大強度の正確な分子量Ｍは８３２．０である。
【０１４６】
Ｄｍ３：生成量７７．２グラム。水溶液における最大吸収波長は５３７ｎｍで、質量スペクトルは（ＥＩ−ＭＳ）ｍ／ｚ（−）：３２３．０（［Ｍ−３Ｈ］３−／３），  ４８５．０（［Ｍ−２Ｈ］２−／２），  ９７１．０（［Ｍ−Ｈ］−１）。染料Ｄｍ３（遊離スルホン酸をもとに計算）の最大強度の正確な分子量Ｍは９７２．０である。
【０１４７】
Ｄｍ４：生成量６．２グラム。水溶液における最大吸収波長は５３３ｎｍで、質量スペクトルは（ＥＩ−ＭＳ）ｍ／ｚ（−）：３５０．１（［Ｍ−３Ｈ］３−／３），  ５２５．０（［Ｍ−２Ｈ］２−／２），  １０５０．９（［Ｍ−Ｈ］−１）。染料Ｄｍ４（遊離スルホン酸をもとに計算）の最大強度の正確な分子量Ｍは１０５２．０である。
【０１４８】
Ｄｍ８：生成量３０．５グラム。水溶液における最大吸収波長は５３７ｎｍで、質量スペクトルは（ＥＩ−ＭＳ）ｍ／ｚ（−）：３３２．０（［Ｍ−３Ｈ］３−／３），  ４９８．０（［Ｍ−２Ｈ］２−／２），  ９９７．０（［Ｍ−Ｈ］−１）。染料Ｄｍ８（遊離スルホン酸をもとに計算）の最大強度の正確な分子量Ｍは９９８．０である。
【０１４９】
Ｄｍ１０：生成量２９．４グラム。水溶液における最大吸収波長は５３７ｎｍで、質量スペクトルは（ＥＩ−ＭＳ）ｍ／ｚ（−）：４９７．６（［Ｍ−２Ｈ］２−／２），  ９９６．９（［Ｍ−Ｈ］−１）。染料Ｄｍ３（遊離スルホン酸をもとに計算）の最大強度の正確な分子量Ｍは９９８．０である。
【０１５０】
その他の少量染料はＤｍ１１とＤｍ１２の混合物で、最後に溶出分離される。これらは相互異性体で、水溶液における最大吸収波長は５３７ｎｍで、質量スペクトルは（ＥＩ−ＭＳ）ｍ／ｚ（−）：４４５．０（［Ｍ−２Ｈ］２−／２），  ８９１．０（［Ｍ−Ｈ］−１）。染料の最大強度の正確な分子量Ｍは８９２．０である。
【０１５１】
【化１７】
0005777740.tif 000018
【０１５２】
＜実施例２＞
実施例１の手順１と同じ方法で、中間体Ｖ−ＲＢ１９のナトリウム塩を調製した後、スルホン化反応で１０％ＳＯ３・Ｈ２ＳＯ４を１２％  ＳＯ３・Ｈ２ＳＯ４に変えて、反応温度を８５−９０℃に上げる。実施例１の手順２と同じ方法で、脱塩により、水中における最大吸収波長は５３３ｎｍで、混合染料（Ｍ２，ナトリウム塩として）  １８５部を含む２６００部の溶液を獲得する。
【０１５３】
逆相イオン対クロマトグラフィーを採用し、実施例１と同じ分離装置と方式で、上記の染料混合物Ｍ２にある染料化合物に対して分離を行う。まず溶出分離されるのは６電荷のＤｍ６純化合物で、その次に５電荷のＤｍ２純化合物とＤｍ４純化合物が順番に溶出分離される。最後に４電荷染料のＤｍ８純化合物とＤｍ１０純化合物が順番に溶出分離される。
【０１５４】
高速液体クロマトグラフィーＨＰＬＣ分析では、実施例１と同じ装置と方式で得られる染料混合物Ｍ２における各染料（ナトリウム塩）の含有量と比率は次の通り：Ｄｍ２（１６．０％）、Ｄｍ４（１２．５％）、Ｄｍ６（６．０％）、Ｄｍ８（１３．０％）、Ｄｍ１０（３６．０％）。
【０１５５】
Ｄｍ２：生成量２５．０グラム。水溶液における最大吸収波長は５３７ｎｍで、質量スペクトルは（ＥＩ−ＭＳ）ｍ／ｚ（−）：３０３．２（［Ｍ−３Ｈ］３−／３），  ４５５．０（［Ｍ−２Ｈ］２−／２），  ９１１．０（［Ｍ−Ｈ］−１）。染料Ｄｍ２（遊離スルホン酸をもとに計算）の最大強度の正確な分子量Ｍは９１２．０である。
【０１５６】
Ｄｍ４：生成量２０．１グラム。水溶液における最大吸収波長は５３３ｎｍで、質量スペクトルは（ＥＩ−ＭＳ）ｍ／ｚ（−）：３５０．１（［Ｍ−３Ｈ］３−／３），  ５２５．０（［Ｍ−２Ｈ］２−／２），  １０５０．９（［Ｍ−Ｈ］−１）。染料Ｄｍ４（遊離スルホン酸をもとに計算）最も豊富な正確な分子量Ｍは１０５２．０である。
【０１５７】
ＤＭ６：生成量１０．１グラム。水溶液における最大吸収波長は５２８ｎｍで、質量スペクトル（ＥＩ−ＭＳ）ｍ／ｚ（−）：３６４．４（［Ｍ−３Ｈ］３−／３），  ５４７．０（［Ｍ−２Ｈ］２−／２），  １０９４．９  （［Ｍ−Ｈ］−１）。染料Ｄｍ６（遊離スルホン酸をもとに計算）の最も豊富な正確な分子量Ｍは１０９５．９である。
【０１５８】
Ｄｍ８：  生成量２２．２グラム。水溶液における最大吸収波長は５３７ｎｍで、質量スペクトルは（ＥＩ−ＭＳ）ｍ／ｚ（−）：３３２．０（［Ｍ−３Ｈ］３−／３），  ４９８．０（［Ｍ−２Ｈ］２−／２），  ９９７．０  （［Ｍ−Ｈ］−１）。染料Ｄｍ８（遊離スルホン酸をもとに計算）最も豊富な正確な分子量Ｍは９９８．０である；
Ｄｍ１０：生成量６０．５グラム。水溶液における最大吸収波長は５３７ｎｍで、質量スペクトルは（ＥＩ−ＭＳ）ｍ／ｚ（−）：４９７．６（［Ｍ−２Ｈ］２−／２），  ９９６．９（［Ｍ−Ｈ］−１）。染料Ｄｍ１０（遊離スルホン酸をもとに計算）最も豊富な正確な分子量Ｍは９９８．０である。
【０１５９】
その他の少量の染料は最初に溶出された低スルホン化染料である。その内容は次の通り：遊離スルホン酸をもとに計算し、分子量９９２のＤｍ１３又はＤｍ１４もしくはＤｍ１５（相互異性体），Ｄｍ１３又はＤｍ１４もしくはＤｍ１５の水溶液における最大吸収波長は５３７ｎｍで、質量スペクトルは（ＥＩ−ＭＳ）ｍ／ｚ（−）：４４５．０（［Ｍ−２Ｈ］２−／２），  ９９１．０（［Ｍ−Ｈ］−１），染料（遊離スルホン酸をもとに計算）の最も豊富な正確な分子量Ｍは９９１．９である。
遊離スルホン酸をもとに計算し、分子量１０７８のＤｍ１６又はＤｍ１７もしくはＤｍ１８（相互異性体）、水溶液における最大吸収波長は５２８ｎｍで、質量スペクトルは（ＥＩ−ＭＳ）ｍ／ｚ（−）：３５８．６（［Ｍ−３Ｈ］３−／３），  ５３８．０（［Ｍ−２Ｈ］２−／２），  １０７７．０（［Ｍ−Ｈ］−１），染料（遊離スルホン酸をもとに計算）の最も豊富な正確な分子量Ｍは１０７７．９である。
【０１６０】
【化１８】
0005777740.tif 000019
【０１６１】
＜実施例３＞
実施例１の手順１と同じ方法で、ＩＶ−ＲＢ−１９’を原料として中間体Ｖ−ＲＢ−１９’のナトリウム塩を調製する。
【０１６２】
【化１９】
0005777740.tif 000020
【０１６３】
中間体Ｖ−ＲＢ−１９’ナトリウム塩の水中における最大吸収波長は５４３ｎｍ，質量スペクトルはｍ／ｚ（−）：  ８０３．２  （［Ｍ−Ｈ］−１）。中間染料生成物Ｖ−ＲＢ−１９’（遊離スルホン酸をもとに計算）の最大強度の正確な分子量Ｍは８０４．１である。
【０１６４】
次に、手順２のスルホン化反応では、６７５．０部の９５．０％硫酸を冷却・攪拌しながら５５０．０部の５０％発煙硫酸を加えて１２２５部の１０％発煙硫酸を調製し、４０℃以下の環境で２３５部の中間染料生成物Ｖ−ＲＢ−１９’を加えた後、反応温度を６０〜６５℃に上げて、５時間かけてスルホン化反応を行う。反応液を２７５０部の砕かれた氷の中に入れ、さらに８７５部の水を加え、反応液を６０℃まで加熱し、不溶解性物質をろ過により除去し、８５０部の塩化ナトリウムを加えて、０．５ｈ撹拌した後、室温になるまで２時間置き、再びろ過して、１７％の塩化ナトリウム溶液１０００部でよく洗い流して乾かして３１０部のマゼンタ染料を獲得する。染料を６０００部の水に溶かし、ｐＨ値を８．５まで調節し、高圧逆浸透膜脱塩濃縮により、水中における最大吸収波長は５２９ｎｍで、２４５部の混合染料（Ｍ３、ナトリウム塩）を含む３０００部の溶液を獲得する。
【０１６５】
逆相イオン対クロマトグラフィーを採用し、実施例１と同じ装置と方式で生成した混合物に対して溶出分離を行い、Ｄｐ２、Ｄｐ４、Ｄｐ１０、Ｄｐ８の純化合物（ナトリウム塩）を溶出した後、低スルホン化生成物Ｄｐ１、Ｄｐ３、Ｄｐ７の混合物を溶出する。
【０１６６】
高速液体クロマトグラフィーＨＰＬＣ分析では、実施例１と同じ装置と方式で測定して得られた上記の染料混合物Ｍ３に含まれる化合物とその含有量はＤｐ２（３０．０％）、Ｄｐ４（２２．５％）、Ｄｐ８（１３．０％）、Ｄｐ１０（２６．０％）である。
【０１６７】
Ｄｐ２：生成量６８．５グラム。水溶液における最大吸収波長は５２７ｎｍで、質量スペクトルは（ＥＩ−ＭＳ）ｍ／ｚ（−）：２２７．１（［Ｍ−４Ｈ］４−／４），  ３０３．１（［Ｍ−３Ｈ］３−／３），  ４５５．０（［Ｍ−２Ｈ］２−／２），  ９１１．０（［Ｍ−Ｈ］−１）。染料Ｄｐ２（遊離スルホン酸をもとに計算）の最大強度の正確な分子量Ｍは９１２．０である。
【０１６８】
Ｄｐ４：生成量５２．２グラム。水溶液における最大吸収波長は５２８ｎｍで、質量スペクトルは（ＥＩ−ＭＳ）ｍ／ｚ（−）：２６２．２（［Ｍ−４Ｈ］４−／４），  ３４９．８（［Ｍ−３Ｈ］３−／３），  ５２５．１（［Ｍ−２Ｈ］２−／２），  １０５１．０（［Ｍ−Ｈ］−１）。染料Ｄｐ４（遊離スルホン酸をもとに計算）の最大強度の正確な分子量Ｍは１０５２．０である。
【０１６９】
Ｄｐ８：生成量２８．３グラム。水溶液における最大吸収波長は５３０ｎｍで、質量スペクトルは（ＥＩ−ＭＳ）ｍ／ｚ（−）：３３１．５（［Ｍ−３Ｈ］３−／３），  ４９８．０（［Ｍ−２Ｈ］２−／２），  ９９７．０（［Ｍ−Ｈ］−１）。染料Ｄｐ８（遊離スルホン酸をもとに計算）の最大強度の正確な分子量Ｍは９９８．０である。
【０１７０】
Ｄｐ１０：生成量６０．４グラム。水溶液における最大吸収波長は５３０ｎｍで、質量スペクトルは（ＥＩ−ＭＳ）ｍ／ｚ（−）：２４８．７（［Ｍ−４Ｈ］４−／４），  ３３１．６（［Ｍ−３Ｈ］３−／３），  ４９７．６（［Ｍ−２Ｈ］２−／２），  ９９６．９（［Ｍ−Ｈ］−１）。染料Ｄｐ１０（遊離スルホン酸をもとに計算）の最大強度の正確な分子量Ｍは９９８．０である。
【０１７１】
最後に溶出されるその他の低スルホン化染料は次の通り：
遊離スルホン酸をもとに計算し、分子量８３２の異性体Ｄｐ１の水溶液における最大吸収波長は５３５ｎｍで、質量スペクトルは（ＥＩ−ＭＳ）ｍ／ｚ（−）：２７６．５（［Ｍ−３Ｈ］３−／３），  ４１５．０（［Ｍ−２Ｈ］２−／２），  ８３１．０（［Ｍ−Ｈ］−１）、（遊離スルホン酸をもとに計算）最大強度の正確な分子量Ｍである８３２．０。
【０１７２】
遊離スルホン酸をもとに計算し、分子量９７２の異性体Ｄｐ３の水溶液における最大吸収波長は５３３ｎｍで、質量スペクトルは（ＥＩ−ＭＳ）ｍ／ｚ（−）：２４２．１（［Ｍ−４Ｈ］４−／４），  ３２３．０（［Ｍ−３Ｈ］３−／３），  ４８５．０（［Ｍ−２Ｈ］２−／２），  ９７１．０（［Ｍ−Ｈ］−１）、（遊離スルホン酸をもとに計算）最大強度の正確な分子量Ｍは９７２．０である。
【０１７３】
遊離スルホン酸をもとに計算し、分子量９１８のＤｐ７の水溶液における最大吸収波長は５３４ｎｍで、質量スペクトルは（ＥＩ−ＭＳ）ｍ／ｚ（−）：２２８．６（［Ｍ−４Ｈ］４−／４），  ３０５．１（［Ｍ−３Ｈ］３−／３），  ４５８．０（［Ｍ−２Ｈ］２−／２），  ９１７．０（［Ｍ−Ｈ］−１）、（遊離スルホン酸をもとに計算）最大強度の正確な分子量Ｍは９１８．０である。
【０１７４】
＜実施例４＞
（Ａ）インクの調製
上記の実施例１−３で得られた混合物Ｍ１、Ｍ２、Ｍ３、および分離によって得られた純粋化合物は、マゼンタ着色剤として使用される。下表１に示す構成でインク組成物を調製し、０．４５μｍ薄膜フィルタでろ過した後、本発明で紹介したマゼンタ水性インク組成物を獲得する。このとき、トリエタノールアミンを加えてインク組成物のｐＨ値を８〜１０に調整するほか、総量を１００重量部にする為に脱イオン水を加える。
【０１７５】
同時に同じ方法で、カルボニル化合物のないアントラセンピリドンスルホン酸染料Ｄｙｅ１、商用染料Ｃ．Ｉリアクティブレッド１８０加水分解誘導体（リアクティブレッド１８０という）、およびＣ．Ｉ．  ダイレクトレッド２２７を比較用染料として、比較用のインク組成物を調製する。
【０１７６】
【化２０】
0005777740.tif 000021
【０１７７】
【表１】
0005777740.tif 000022
【０１７８】
（Ｂ）インクジェット印刷：
インクジェットプリンター（エプソン会社によって製造されたエプソン２７０）、光沢写真用紙（エプソン製）および上記の方法で調製したインク組成物を使ってインクジェット印刷を行う。
【０１７９】
（Ｃ）インクジェットプリント画像の評価：
（１）プリント画像のキセノンランプ耐光性試験
キセノンランプ耐候試験装置（中国蘇瑞社製）の下に印刷されたキャノン製の光沢写真用紙を放置し、湿度６０％ＲＨ、温度２４℃の環境で、０．３６Ｗ／ｍ２の照度で５０時間照射し、試験前後の色差（ΔＥ）を測定する。色差（ΔＥ）は上記の色測定システム（Ｕｎｔｅｒｌａｂ）での試験前後のＬ＊、ａ＊、ｂ＊の数値であり、Ｌ＊、ａ＊、ｂ＊各数値の試験前後の差は、以下の式により算出される：
ΔＥ＝（（Ｌ＊の差）２＋（ａ＊の差）２＋（ｂ＊の差）２）１／２。
【０１８０】
以下の基準により、三つのランクに分けて評価する。
【０１８１】
ΔＥ  ＜  １０          ○
ΔＥ  ＜  ２０          △
ΔＥ  ＞  ２０          ×
【０１８２】
（２）プリント画像の耐オゾン性試験
耐オゾン性試験装置（中国蘇瑞社製）を使用し、オゾン濃度４０ｐｐｍ、湿度６０％ＲＨ、温度２４℃の環境にプリントした画像を６時間放置し、上記の（１）と同じ方法で、試験前後の色差（ΔＥ）を測定し、以下の基準により、三つのランクに分けて評価する。
【０１８３】
ΔＥ  ＜  １０          ○
ΔＥ  ＜  ２０          △
ΔＥ  ＞  ２０          ×
【０１８４】
（３）プリント画像の耐湿性試験
恒温恒湿試験装置（中国蘇瑞社製）を使用し、温度５０℃、湿度９０％ＲＨの環境にプリントした画像を１６８ｈ放置し、目視で試験前後の滲出性を判断し、以下の基準により、三つのランクに分けて評価する。
【０１８５】
滲出なし                ○
わずかに滲出            △
かなり滲出              ×
【０１８６】
（Ｄ）水中における染料の溶解度（ｇ／１００ｇ水）の評価
水中における染料の溶解度＞３０            ○
水中における染料の溶解度＞１５−２０      △
水中における染料の溶解度＜１５            ×
【０１８７】
（Ｅ）水性溶剤系における染料の長期安定性に関する評価：
染料２０部、水７０部およびエチレングリコールの１０部からなるシステムを加熱して溶解する。これを冷却し、５０℃を保持した密封した環境に置いて７日間保存した後、０℃まで冷却し、０℃の状態でさらに７日間保存してろ過した後、以下の基準により、三つのランクに分けて評価する。
【０１８８】
沈殿なし              ○
わずかに沈殿          △
かなり沈殿            ×
【０１８９】
すべての測定結果は表２に示す通り。
【０１９０】
【表２】
0005777740.tif 000023
【０１９１】
比較するとわかるように、本発明のカルボニルプロピルスルホニル基を持つアントラセンピリドンスルホン酸染料は、インクジェットインク用染料として極めて優れた溶解性と長期安定性を持っている。また、そのインクジェット用インク組成物で印刷した画像にも優れた耐光性、耐オゾン性と耐湿性が有している。
【産業上の利用可能性】
【０１９２】
本発明の式（Ｉ）と（ＩＩＩ）に示すカルボニルプロピルスルホニル基アントラセンピリドンスルホン酸化合物およびその混合物は、水溶性が高く、水中でも安定的に存在し、インクジェット印刷に適した色合いと鮮やかさを持っている。このような化合物を含むマゼンタインク組成物は優れた保存安定性を有し、しかもこのインクで印刷した画像の耐光性、耐湿性、耐オゾン性はいずれも高く、このような化合物は、まさにインクジェット印刷に適したマゼンタ染料であるといえる。